УМЕРЕННО ЩЕЛОЧНОЕ, ТОНКОЕ, НЕОРГАНИЧЕСКОЕ, ЗАЩИЩАЮЩЕЕ ОТ КОРРОЗИИ ПОКРЫТИЕ ДЛЯ МЕТАЛЛИЧЕСКИХ ПОДЛОЖЕК

1. Высушенное на месте, защищающее от коррозии покрытие, нанесенное на металлическую подложку, которое имеет морфологию, включающую:
непрерывную неорганическую фазу, содержащую от 9 до 73 вес.% в расчете на общий вес сухих твердых веществ покрытия, по меньшей мере, одного элемента группы IVB Периодической таблицы; и
дискретную фазу, содержащую от 1% до 75 вес.% в расчете на общий вес сухих твердых веществ покрытия, активных твердых веществ органического полимера, диспергированных в непрерывной неорганической фазе.
2. Высушенное на месте, защищающее от коррозии покрытие по п.1, в котором элемент группы IVB представляет собой титан, цирконий, гафний или их смесь.
3. Высушенное на месте, защищающее от коррозии покрытие по п.1, в котором весовое процентное содержание активных твердых веществ органического полимера в расчете на общий вес сухих твердых веществ покрытия составляет от 25% до 73 вес.%.
4. Высушенное на месте, защищающее от коррозии покрытие по п.1, в котором весовое процентное содержание активных твердых веществ органического полимера в расчете на общий вес сухих твердых веществ покрытия составляет от 40% до 70 вес.%.
5. Высушенное на месте, защищающее от коррозии покрытие по п.1, в котором упомянутый органический полимер выбран из группы, состоящей из эпоксидной смолы, смолы на основе поливинилдихлорида, смолы на основе акрила, смолы на основе метакрилата, смолы на основе стирола, полиуретана и их смеси.
6. Высушенное на месте, защищающее от коррозии покрытие по п.1, в котором упомянутая непрерывная неорганическая фаза дополнительно содержит, по меньшей мере, один элемент группы VB Периодической таблицы.
7. Высушенное на месте, защищающее от коррозии покрытие по п.6, дополнительно включающее восстановитель или продукт его взаимодействия.
2+
8. Высушенное на месте, защищающее от коррозии покрытие по п.7, в котором упомянутый восстановитель включает цистеин, аскорбиновую кислоту, Sn, тиоянтарную кислоту или их смесь.
9. Высушенное на месте, защищающее от коррозии покрытие по п.6, в котором упомянутый, по меньшей мере, один элемент группы VB Периодической таблицы представляет собой ванадий.
10. Высушенное на месте, защищающее от коррозии покрытие для металлических подложек, которое имеет морфологию, включающую:
непрерывную неорганическую фазу, содержащую от 9 до 73 вес.% в расчете на общий вес сухих твердых веществ покрытия, по меньшей мере, одного элемента группы IVB Периодической таблицы и источник хрома; и
дискретную фазу, содержащую от 1% до 73 вес.% в расчете на общий вес сухих твердых веществ покрытия, активных твердых веществ органического полимера, диспергированных в непрерывной неорганической фазе.
11. Высушенное на месте, защищающее от коррозии покрытие по п.10, в котором элемент группы IVB представляет собой титан, цирконий, гафний или их смесь.
12. Высушенное на месте, защищающее от коррозии покрытие по п.10, в котором весовое процентное содержание активных твердых веществ органического полимера в расчете на общий вес сухих твердых веществ покрытия составляет от 25% до 73 вес.%.
13. Высушенное на месте, защищающее от коррозии покрытие по п.10, в котором весовое процентное содержание активных твердых веществ органического полимера в расчете на общий вес сухих твердых веществ покрытия составляет от 40% до 70 вес.%.
14. Высушенное на месте, защищающее от коррозии покрытие по п.10, дополнительно включающее восстановитель или продукт его взаимодействия.
2+
15. Высушенное на месте, защищающее от коррозии покрытие по п.14, в котором упомянутый восстановитель включает цистеин, аскорбиновую кислоту, Sn, тиоянтарную кислоту или их смесь.
16. Высушенное на месте, защищающее от коррозии покрытие по п.10, в котором упомянутый органический полимер выбран из группы, состоящей из эпоксидной смолы, смолы на основе поливинилдихлорида, смолы на основе акрила, смолы на основе метакрилата, смолы на основе стирола, полиуретана и их смеси.
17. Защищающий от коррозии конверсионный состав для покрытий, предназначенный для металлических подложек, включающий:
неорганическую часть, содержащую от 9 до 73 вес.% в расчете на общий вес сухих твердых веществ покрытия, по меньшей мере, одного элемента группы IVB Периодической таблицы и источник хрома; и
органическую часть, содержащую от 1% до 75 вес.% в расчете на общий вес сухих твердых веществ покрытия активных твердых веществ органического полимера, при этом упомянутый конверсионный состав для покрытий имеет рН, составляющий приблизительно от 6 до 11.
18. Защищающий от коррозии конверсионный состав для покрытий по п.17, в котором элемент группы IVB представляет собой титан, цирконий, гафний или их смесь.
19. Защищающий от коррозии конверсионный состав для покрытий по п.17, в котором весовое процентное содержание активных твердых веществ органического полимера в расчете на общий вес сухих твердых веществ покрытия составляет от 25% до 73 вес.%.
20. Защищающий от коррозии конверсионный состав для покрытий по п.17, в котором весовое процентное содержание активных твердых веществ органического полимера в расчете на общий вес сухих твердых веществ покрытия составляет от 40% до 70 вес.%.
21. Защищающий от коррозии конверсионный состав для покрытий по п.17, дополнительно включающий восстановитель или продукт его взаимодействия.
2+
22. Защищающий от коррозии конверсионный состав для покрытий по п.21, в котором упомянутый восстановитель включает цистеин, аскорбиновую кислоту, Sn, тиоянтарную кислоту или их смесь.
23. Защищающий от коррозии конверсионный состав для покрытий по п.17, в котором упомянутый органический полимер выбран из группы, состоящей из эпоксидной смолы, смолы на основе поливинилдихлорида, смолы на основе акрила, смолы на основе метакрилата, смолы на основе стирола, полиуретана и их смеси.